(57)【要約】【課題】  耐熱性および耐光性に優れるとともに、透明性に優れ、かつ、高屈折率を有するジルコニア含有シリコーン樹脂組成物を提供する。【解決手段】  シリコーン樹脂１００重量部に対して、炭素数１０個以上の飽和炭化水素基を置換基として有するシランカップリング剤により表面修飾された、平均粒子径が１〜２０ｎｍのジルコニア粒子１〜４００重量部を含有することを特徴とするジルコニア含有シリコーン樹脂組成物。【選択図】    なし【特許請求の範囲】
【請求項１】
シリコーン樹脂１００重量部に対して、炭素数１０個以上の飽和炭化水素基を置換基として有するシランカップリング剤により表面修飾された、平均粒子径が１〜２０ｎｍのジルコニア粒子１〜４００重量部を含有することを特徴とするジルコニア含有シリコーン樹脂組成物。
【請求項２】
シリコーン樹脂が、２液硬化型の有機変性シリコーン樹脂であることを特徴とする請求項１に記載のジルコニア含有シリコーン樹脂組成物。
【請求項３】
２液硬化型の有機変性シリコーン樹脂が、２液いずれについても、屈折率が１．４〜１．６であることを特徴とする請求項２に記載のジルコニア含有シリコーン樹脂組成物。
【請求項４】
２液硬化型の有機変性シリコーン樹脂が、２液いずれについても、密度が０．９〜１．２であることを特徴とする請求項２または請求項３に記載のジルコニア含有シリコーン樹脂組成物。
【請求項５】
２液硬化型の有機変性シリコーン樹脂が、２液いずれについても、粘度が２〜１００００ｍＰａ・ｓであることを特徴とする請求項２〜請求項４のいずれかに記載のジルコニア含有シリコーン樹脂組成物。
【発明の詳細な説明】
【技術分野】
【０００１】
本発明は、ジルコニア含有シリコーン樹脂組成物に関するものであり、さらに詳しくは、透明性に優れ、かつ、高屈折率を有し、発光ダイオード（ＬＥＤ：ｌｉｇｈｔ  ｅｍｉｔｔｉｎｇ  ｄｉｏｄｅ）の光取り出し効率向上を実現するための材料として用いることができるジルコニア含有シリコーン樹脂組成物に関するものである。
【背景技術】
【０００２】
シリコーン樹脂は、有機高分子からなる材料と比較して、耐熱性や耐光性に優れることから、耐久性を必要とする電子材料分野での使用が増えている。なかでも、光半導体封止材料においては、シリコーン樹脂が汎用されている。
【０００３】
シリコーン樹脂の問題点は、低屈折率である点である。シリコーン樹脂の屈折率は一般的に１．４前後であり、有機高分子からなる材料と比較すると、約０．１低い値である。光半導体封止材料においては、光取り出し効率の向上が求められていることから、シリコーン樹脂の高屈折率が必要とされる。
【０００４】
そこで、シリコーン樹脂の屈折率を向上させる手段として、特許文献１では、シリコーン樹脂に芳香族置換基を導入することで屈折率の向上を達成している。それによると、ケイ素の置換基として屈折率の高いフェニル基を導入することにより、屈折率を１．４から１．５強にまで向上することが可能となる。
【０００５】
また、チタニア、ジルコニア、チタン酸バリウム等の高屈折率の金属酸化物を樹脂中に分散させることにより、樹脂の屈折率を調整する方法が検討されている。
【０００６】
しかしながら、親水性である金属酸化物粒子を、疎水性かつ撥水性のシリコーン樹脂中に分散させることは困難であり、透明性を必要とする用途には適用が難しい。
【０００７】
そこで、特許文献２では、シリコーン樹脂にチタニア粒子を分散させるために、粒子に親和性を有するアクリル部位と、シリコーン樹脂に親和性を有するシリコーン部位とを共重合させた金属酸化物微粒子分散剤が開示されている。また、特許文献３では、シリコーンと構造的に似通っているケイ素酸等を利用してチタニアを分散させる方法が報告されている。
【０００８】
一方、ゾル−ゲル法などにより調製される粒子は、一般的に一次粒子サイズが数ｎｍから数十ｎｍ程度に調整が可能であり、単分散性に優れているという利点がある。ゾル−ゲル法は、通常、水−アルコール系で反応が行われるため、得られた粒子を樹脂に分散させる場合、得られた粒子の分散媒を樹脂溶解用の溶媒に置換する必要がある。しかしながら、単純に、溶媒を置換すると微粒子表面と溶媒との親和性が低いため、粒子が凝集することが多い。そこで、特許文献４では、ゾル−ゲル法で調製した粒子を、各種表面処理剤で処理した後に溶媒置換を行う方法が開示されている。
【先行技術文献】
【特許文献】
【０００９】
【特許文献１】特開２００５−７６００３号公報
【特許文献２】特開２００６−１３１５４７号公報
【特許文献３】特開平９−２０８４３８号公報
【特許文献４】特開２００１−１６４１１７号公報
【発明の概要】
【発明が解決しようとする課題】
【００１０】
しかしながら、特許文献１の方法は、フェニル基の導入量を多くすると、樹脂が硬く脆くなるため、その利用方法が限定されるのに加え、シリコーン樹脂が結晶化することにより透明性の低下を招く問題がある。
【００１１】
特許文献２に開示されている金属酸化物微粒子分散剤を使用すると、１０μｍ程度の薄膜では比較的透明性を保てるが、それ以上の厚膜になると透明性が大きく低下する。特許文献３の方法は、分散性に加えて分散安定性に問題がある。
【００１２】
また、特許文献４に拠って表面処理剤により処理した金属酸化物を樹脂中に分散させる場合、シランカップリング剤が樹脂と重合可能な不飽和炭化水素基を有している必要があり、有していない場合には相分離により樹脂組成物の白濁を招いたり、硬度や耐擦傷性が得られない。
【００１３】
本発明の課題は、発光ダイオード（ＬＥＤ：ｌｉｇｈｔ  ｅｍｉｔｔｉｎｇ  ｄｉｏｄｅ）の光取り出し効率向上に寄与する材料として用いることができる、透明性に優れ、かつ、高屈折率を有するジルコニア含有シリコーン樹脂組成物を提供することにある。
【課題を解決するための手段】
【００１４】
本発明者らは、上記課題を解決すべく鋭意研究した結果、炭素数１０個以上の飽和炭化水素基を置換基として有するシランカップリング剤により表面修飾された、平均粒子径が１〜２０ｎｍのジルコニア粒子を、シリコーン樹脂に添加することにより、透明性と高屈折率を有するシリコーン樹脂が得られることを見出し、本発明を完成するに至った。すなわち、本発明は、シリコーン樹脂１００重量部に対して、炭素数１０個以上の飽和炭化水素基を置換基として有するシランカップリング剤により表面修飾された、平均粒子径が１〜２０ｎｍのジルコニア粒子１〜４００重量部を含有することを特徴とするジルコニア含有シリコーン樹脂組成物である。
【００１５】
以下、本発明を詳細に説明する。
【００１６】
本発明のジルコニア含有シリコーン樹脂組成物は、シリコーン樹脂１００重量部に対して、炭素数１０個以上の飽和炭化水素基を置換基として有するシランカップリング剤により表面修飾された、平均粒子径が１〜２０ｎｍのジルコニア粒子１〜４００重量部を含有するものである。
【００１７】
本発明のジルコニア含有シリコーン樹脂組成物が含有するジルコニア粒子は、炭素数１０個以上の飽和炭化水素基を置換基として有するシランカップリング剤により表面が修飾された、平均粒子径が１〜２０ｎｍのジルコニア粒子である。
【００１８】
ジルコニア粒子の平均粒子径が１〜２０ｎｍである理由は、平均粒子径が１ｎｍ未満では、結晶性が乏しくなり、屈折率などの粒子特性を発現することが難しくなり、一方、平均粒子径が２０ｎｍを超えると、分散液や樹脂複合体とした場合に透明性が低下するからである。
【００１９】
ジルコニア粒子は、ナノサイズの粒子であるから、樹脂と複合化した樹脂複合体においても、光散乱が小さく、樹脂の透明性を維持することが可能である。
【００２０】
ジルコニア粒子としては、単斜晶ジルコニア粒子もしくは正方晶ジルコニア粒子のいずれか一方、または、単斜晶ジルコニア粒子および正方晶ジルコニア粒子などが用いられるが、以下のような理由から正方晶ジルコニア粒子が好ましい。
【００２１】
ジルコニア粒子として正方晶ジルコニア粒子が好ましい理由は、微粒子合成の立場からは微粒子の粒径が２０ｎｍ以下のように小さくなると、正方晶の方が従来知られている単斜晶よりも安定になることと、硬度が高く、ジルコニア粒子を樹脂中に分散させた樹脂複合体の機械的特性を向上させることができる上に、この樹脂複合体においては、単斜晶ジルコニア粒子を添加した場合と比べて、マルテンサイト変態と称される体積膨張により高い靭性を示すからである。
【００２２】
このような平均粒子径が１〜２０ｎｍのジルコニア粒子を製造する方法としては、例えば、オキシ塩化ジルコニウム８水塩を純水に溶解させたジルコニウム塩溶液に、希アンモニア水を撹拌しながら加え、ジルコニア前駆体スラリーを調製し、次いで、このスラリーに、硫酸ナトリウムなどの無機塩の水溶液を撹拌しながら加え、スラリー状とした後、遠心分離器を用いて洗浄を行い、添加した無機塩を十分に除去し、その後、０．０５〜１ｍｍφのジルコニアビーズを用いたビーズミルなどの湿式混合機により粉砕処理を行い、ジルコニア粒子を作製する方法などが挙げられる。
【００２３】
本発明でのジルコニア粒子の表面修飾剤は、炭素数１０個以上の飽和炭化水素基を置換基として有するシランカップリング剤であり、親水性のジルコニア粒子を疎水化するために用いられ、ジルコニア粒子と複合化するシリコーン樹脂に対し、ジルコニア粒子の分散性を確保できれば特に制限はない。炭素数１０個未満の飽和炭化水素基を置換基として有するシランカップリング剤では、表面修飾したジルコニアがシリコーン樹脂に対して分散せず、透明性を保持できない。
【００２４】
炭素数１０個以上の飽和炭化水素基を置換基として有するシランカップリング剤としては、例えば、デシルトリメトキシシラン、デシルトリエトキシシラン、デシルトリクロルシラン、デシルトリフェノキシシラン、ドデシルトリメトキシシラン、ドデシルトリエトキシシラン、ドデシルトリクロルシラン、ドデシルトリフェノキシシラン、オクタデシルトリメトキシシラン、オクタデシルトリエトキシシラン、オクタデシルトリクロルシラン、オクタデシルトリフェノキシシランなどが挙げられる。
【００２５】
特定のシランカップリング剤で表面修飾されたジルコニア粒子（以下、表面修飾ジルコニアと称する場合もある）におけるシランカップリング剤の含有率は、シリコーン樹脂への分散性、および屈折率の向上効果を鑑みて、ジルコニア粒子１００重量部に対して１０〜１００重量部であることが好ましく、３０〜８０重量部であることがより好ましい。
【００２６】
このような表面修飾ジルコニアを得る方法としては、例えば、ジルコニア粒子の水分散液、およびメタノールの混合液に、特定のシランカップリング剤（ジルコニア粒子に対して３０〜８０重量部）を添加し、７０〜９０℃で８〜１１時間加熱還流することで行うことができる。得られた還流液に、トルエンを添加して、共沸することにより、水を系中から除去すると共に、トルエンに溶媒置換することで、表面修飾ジルコニアが分散した、トルエン分散液を作製する方法などが挙げられる。
【００２７】
本発明のジルコニア含有シリコーン樹脂組成物が含有するシリコーン樹脂は、−Ｓｉ−Ｏ−という部分構造を持つシロキサン化合物であれば特に制限は無く、例えば、有機変性シリコーン樹脂、ストレートシリコーン樹脂、シリコーンゴムなどが挙げられるが、表面修飾ジルコニアの分散性の観点から、有機変性シリコーン樹脂であることが好ましい。
【００２８】
ここに有機変性シリコーン樹脂とは、構造内のＳｉ原子上に、少なくとも一つのアルケニル基、アルキニル基、アミノ基、エポキシ基、ヒドロキシル基、メタクリル基、ポリエーテル基、メルカプト基、カルボキシル基、水素原子を有するものを指し、例えば、２液硬化型の有機変性シリコーン樹脂、１液硬化型の有機変性シリコーン樹脂などが挙げられる。
【００２９】
２液硬化型の有機変性シリコーン樹脂としては、例えば、構造内のＳｉ原子上に少なくとも一つのアルケニル基、アルキニル基を有する、ポリジメチルシロキサン、ポリジフェニルシロキサン、ポリフェニルメチルシロキサン、又は、構造内のＳｉ原子上に少なくとも一つの水素原子を有する、ポリジメチルシロキサン、ポリジフェニルシロキサン、ポリフェニルメチルシロキサンなどが挙げられる。これらのうち、汎用性とハンドリング性の観点から、２液いずれについても、屈折率が１．４〜１．６、密度が０．９〜１．２、粘度が２〜１００００ｍＰａ・ｓであるようなシリコーン樹脂などが好ましい。
【００３０】
具体的には、変性シリコーン：ＳＣＲ（登録商標）−１０１６Ａ（オルガノシリコン混合物）、信越化学株式会社製（屈折率：１．５４、密度：０．９９、粘度：１０００ｍＰａ・ｓ）、変性シリコーン：ＳＣＲ（登録商標）−１０１６Ｂ（シリコーン混合物）、信越化学株式会社製（屈折率：１．５１、密度：１．０５、粘度：５０ｍＰａ・ｓ）、シリコーンゴム：ＫＥＲ（登録商標）−２６００Ａ、信越化学株式会社製（屈折率：１．４１、密度：１．０２、粘度：６５００ｍＰａ・ｓ）、シリコーンゴム：ＫＥＲ（登録商標）−２６００Ｂ、信越化学株式会社製（屈折率：１．４１、密度：１．０２、粘度：５５００ｍＰａ・ｓ）などが挙げられる。
【００３１】
硬化時間を短くするために、シリコーン樹脂は、反応用触媒を含有することが好ましい。
【００３２】
反応用触媒としては、例えば、白金系触媒、ロジウム系触媒、パラジウム系触媒などが挙げられ、特に、白金系触媒が好ましい。
【００３３】
この白金系触媒としては、白金微粉末、塩化白金酸、白金−オレフィン錯体、白金カルボニル錯体などが挙げられ、特に、塩化白金酸が好ましい。
【００３４】
反応用触媒の含有量は、本発明の組成物の硬化を促進させることのできる量であればよく、特に限定されることはないが、硬化をより促進させる等のため、本発明のジルコニア含有シリコーン樹脂組成物に対して、反応用触媒中の金属原子が重量単位で０．０１〜５００ｐｐｍであることが好ましく、より好ましくは０．０１〜５０ｐｐｍである。
【００３５】
シリコーン樹脂については、本発明の目的を損なわないかぎり、その他任意の成分として、耐熱剤、染料、顔料、難燃性付与剤などを含有してもよい。
【００３６】
本発明のジルコニア含有シリコーン樹脂組成物は、シリコーン樹脂１００重量部に対して、表面修飾されたジルコニア粒子１〜４００重量部を含有するものであり、表面修飾されたジルコニア粒子が１重量部未満の場合は、高屈折率化に至らないであり、一方、４００重量部を超えると樹脂組成物が白濁して透明ではなくなるためである。
【００３７】
本発明のジルコニア含有シリコーン樹脂組成物を得るには、特に制限は無く公知の方法を用いることができ、例えば、シリコーン樹脂と表面修飾ジルコニアを混合する方法、または、表面修飾ジルコニアの分散液をシリコーン樹脂に添加する方法などが挙げられる。中でも、シリコーン樹脂への分散性の観点から、表面修飾ジルコニアのトルエン分散液をシリコーン樹脂に添加する方法が好ましい。
【００３８】
具体的には、シリコーン樹脂１００重量部に対して、表面修飾ジルコニア１〜４００重量部を含有するトルエン分散液を、シリコーン樹脂に投入し、撹拌して、透明性を有する分散液が得られた後、溶媒留去すること等により、ジルコニア含有シリコーン樹脂組成物が得られる。
【００３９】
このようにして得られたジルコニア含有シリコーン樹脂組成物は、透明性に優れ、かつ、高屈折率を有するものである。
【発明の効果】
【００４０】
本発明のジルコニア含有シリコーン樹脂組成物は、硬化した際に、透明性を維持したまま屈折率を向上した透明複合体を得ることができる。したがって、高屈折率シリコーン樹脂としてＬＥＤの封止樹脂として使用する場合、従来のシリコーン樹脂と比較して光の取り出し効率の向上を期待できる。
【実施例】
【００４１】
以下に実施例にもとづき本発明をさらに詳しく説明するが、これらは本発明の理解を助けるための例であって本発明はこれらの実施例により何等の制限を受けるものではない。
【００４２】
［試薬等］
実施例、比較例の中で用いた試薬等は、以下の略号を用いて表す（その他の試薬等は市販品を用いた）。
【００４３】
＜シランカップリング剤＞
デシルトリメトキシシラン：ＫＢＭ（登録商標）−３１０３、信越化学株式会社製
＜シリコーン樹脂＞
シリコーン−ａ：変性シリコーン、ＳＣＲ（登録商標）−１０１６Ａ（オルガノシリコン混合物）、信越化学株式会社製
シリコーン−ｂ：変性シリコーン、ＳＣＲ（登録商標）−１０１６Ｂ（シリコーン混合物）、信越化学株式会社製
シリコーン−ｃ：シリコーンゴム、ＫＥＲ（登録商標）−２６００Ａ、信越化学株式会社製
シリコーン−ｄ：シリコーンゴム、ＫＥＲ（登録商標）−２６００Ｂ、信越化学株式会社製
［物性試験法］
＜平均粒子径＞
透過型電子顕微鏡（ＪＥＭ−２０００ＦＸ、日本電子製）を用いて測定した。
【００４４】
＜透明性＞
目視により確認した。
【００４５】
実施例１
［ジルコニア水分散液の調製］
オキシ塩化ジルコニウム８水塩１００ｇを純水１．５Ｌ（リットル）に溶解させたジルコニウム塩溶液に、２８％アンモニア水１３ｇを純水１．０Ｌに溶解させた希アンモニア水を撹拌しながら加え、ジルコニア前駆体スラリーを調製した。
【００４６】
次いで、このスラリーに、硫酸ナトリウム１１ｇを０．２Ｌの純水に溶解させた硫酸ナトリウム水溶液を撹拌しながら加えた。このときの硫酸ナトリウムの添加量は、ジルコニウム塩溶液中のジルコニウムイオンのジルコニア換算値に対して３０重量％であった。
【００４７】
次いで、遠心分離器を用いて洗浄を行い、添加した硫酸ナトリウムを十分に除去した後、乾燥器にて乾燥させ、ジルコニア粒子を作製した。
【００４８】
次いで、このジルコニア粒子１０ｇに、分散媒として水を８２．５ｇ加えて混合し、その後、０．１ｍｍφのジルコニアビーズを用いたビーズミルにより分散処理を行い、ジルコニア水分散液を調製した。このジルコニア水分散液のジルコニア粒子の平均粒子径は３ｎｍであった。
【００４９】
［ジルコニア表面修飾］
調製した濃度１０ｗｔ％のジルコニア水分散液３ｍＬにメタノール１２ｍＬを加え、３０分間、窒素ガスを吹き込むことで窒素置換を行い、次いで、シランカップリング剤（デシルトリメトキシシラン）０．１ｇ（ジルコニア粒子に対して３０重量部）を添加し、９０℃で１１時間、加熱還流を行った。次いで、得られた還流液にトルエンを添加して、共沸することにより、水の除去およびトルエンへの溶媒置換を行い、トルエン分散液を作製した。このトルエン分散液１ｍＬを乾固したところ、表面修飾ジルコニアの白色粉末が０．０２ｇ残留した。
【００５０】
［ジルコニア含有シリコーン樹脂組成物の作製］
次いで、シリコーン−ａ（０．２ｇ）およびシリコーン−ｂ（０．２ｇ）のそれぞれに、作製したトルエン分散液を５ｍＬ（表面修飾ジルコニア０．１ｇ含有）ずつ添加し、窒素フローすることで溶媒留去し、２液硬化型のジルコニア含有シリコーン樹脂組成物を作製した（シリコーン樹脂１００重量部に対して、表面修飾ジルコニア５０重量部）。シリコーン−ａおよびシリコーン−ｂのいずれについても、透明性を有していた。
【００５１】
実施例２
［ジルコニア含有シリコーン樹脂組成物の作製］
シリコーン−ｃ（０．２ｇ）およびシリコーン−ｄ（０．２ｇ）のそれぞれに、実施例１で作製したトルエン分散液を５ｍＬ（表面修飾ジルコニア０．１ｇ含有）ずつ添加し、窒素フローすることで溶媒留去し、２液硬化型のジルコニア含有シリコーン樹脂組成物を作製した（シリコーン樹脂１００重量部に対して、表面修飾ジルコニア５０重量部）。シリコーン−ｃおよびシリコーン−ｄのいずれについても、透明性を有していた。
【００５２】
比較例１
［ジルコニア含有シリコーン樹脂組成物の作製］
シリコーン−ａ（０．２ｇ）およびシリコーン−ｂ（０．２ｇ）のそれぞれに、実施例１で調製したジルコニア水分散液を０．９ｇ（ジルコニア０．１ｇ含有）ずつ添加し、水を留去してジルコニア含有シリコーン樹脂組成物を作製した。シリコーン−ａおよびシリコーン−ｂはいずれも白濁し、透明性を有するシリコーン樹脂組成物は得られなかった。
【００５３】
比較例２
［ジルコニア表面修飾］
ジルコニア水分散液（酸化ジルコニウム（ＩＶ）分散液（１０ｗｔ％ｉｎＨ２Ｏ）、シグマアルドリッチジャパン株式会社製）１０ｍＬ（平均粒子径２１〜８０ｎｍのジルコニア１．０ｇ含有）にメタノール３０ｍＬを加え、３０分間、窒素ガスを吹き込むことで窒素置換を行い、次いで、シランカップリング剤（デシルトリメトキシシラン）０．３ｇ（ジルコニア粒子に対して３０重量部）を添加し、９０℃で１１時間、加熱還流を行った。次いで、得られた還流液にトルエンを添加して、共沸することにより、水の除去およびトルエンへの溶媒置換を行ったが、トルエン分散液は得られなかった。
【００５４】
比較例３
［ジルコニア表面修飾］
実施例１で調製した濃度１０ｗｔ％のジルコニア水分散液３ｍＬにメタノール１２ｍＬを加え、３０分間、窒素ガスを吹き込むことで窒素置換を行い、次いで、シランカップリング剤として不飽和基を有する３−メタクリロキシプロピルトリメトキシシランをジルコニア粒子に対して３０重量部添加し、９０℃で１１時間、加熱還流した。次いで、得られた還流液にトルエンを添加して、共沸することにより、水の除去およびトルエンへの溶媒置換を行い、トルエン分散液を作製した。このトルエン分散液１ｍＬを乾固したところ、表面修飾ジルコニアの白色粉末が０．０２ｇ残留した。
【００５５】
［ジルコニア含有シリコーン樹脂組成物の作製］
次いで、シリコーン−ａ（０．２ｇ）およびシリコーン−ｂ（０．２ｇ）のそれぞれに、作製したトルエン分散液を５ｍＬ（表面修飾ジルコニア０．１ｇ含有）ずつ添加し、窒素フローすることで溶媒留去してジルコニア含有シリコーン樹脂組成物を作製した。シリコーン−ａおよびシリコーン−ｂはいずれも白濁し、透明性を有するシリコーン樹脂組成物は得られなかった。
【００５６】
比較例４
［ジルコニア表面修飾］
実施例１で調製した濃度１０ｗｔ％のジルコニア水分散液３ｍＬにメタノール１２ｍＬを加え、３０分間、窒素ガスを吹き込むことで窒素置換を行った。次いで、シランカップリング剤として炭素数６個の飽和炭化水素基を置換基として有するヘキシルトリメトキシシランをジルコニア粒子に対して３０重量部添加し、９０℃で１１時間、加熱還流した。次いで、得られた還流液にトルエンを添加して、共沸することにより、水の除去およびトルエンへの溶媒置換を行い、トルエン分散液を作製した。このトルエン分散液１ｍＬを乾固したところ、表面修飾ジルコニアの白色粉末が０．０２ｇ残留した。
【００５７】
［ジルコニア含有シリコーン樹脂組成物の作製］
次いで、シリコーン−ａ（０．２ｇ）およびシリコーン−ｂ（０．２ｇ）のそれぞれに、作製したトルエン分散液を５ｍＬ（表面修飾ジルコニア０．１ｇ含有）ずつ添加し、窒素フローすることで溶媒留去してジルコニア含有シリコーン樹脂組成物を作製した。シリコーン−ａおよびシリコーン−ｂはいずれも白濁し、透明性を有するシリコーン樹脂組成物は得られなかった。